Brevet FR2595368A1 — publié le 19870911

"Produit plastique constituant notamment un enrobage d 'étanchéité" La présente invention concerne un produit plastique constituant notamment un enrobage d'étanchéité et destiné à être injecté en haute ou basse pression pour le surmoulage d'objets divers, quelle que soit leur matière, leur nature ou leur fonction. La présente invention a pour but de créer un produit plastique destiné notamment à être surmoulé pour constituer un enrobage d'étanchéité par exemple. La présente invention a plus particulièrement pour but de créer un mélange de matières plastiques permettant d'obtenir un produit répondant à un cahier des charges extrêmement précis quant aux températures extrêmes d'utilisation, à la température de mise en oeuvre, à la fluidité, à la résistance à l'eau, à l'absence de bulles ou de porosité, ainsi qu'au prix de revient le plus bas possible. A cet effet, l'invention concerne un produit plastique,constituant notamment un enrobage d'étanchéité, destiné à être injecté en haute ou basse pression pour le surmoulage d'objets divers, produit caractérisé en ce qu'il présente la composition suivante : - polyéthylène basse densité, grade 6 à 8 ou polyéthylène haute densité dans une proportion de 40 X à 60 %, - éthylène gazeux, - acétate de vinyle dans une proportion de 9 % à 17 %, - acide métacrylique dans une proportion de 0,4 % à 1 X, - et du B.H.T. (2,6 -Di-tert.-butyl-p-kresol) dans une proportion de 0,03 X à 0,05 X. Conformément à l'invention, le produit plastique obtenu par mélange de matières plastiques présente la composition suivante - polyéthylène basse densité, grade 6 à 8 ou polyéthylène haute densité dans une proportion de 40 X à 60 X, éthylène gazeux, - acétate de vinyle dans une proportion de 9 X à 17 X - acide métacrylique dans une proportion de 0,4 X à 1 %, - et du B.H.T. (2,6 -Di-tert.-butyl-p-kresol) dans une proportion de 0,03 X à 0,05 %. Les éléments constitués par l'éthylène gazeux, l'acétate de vinyle, l'acide métacrylique et le B.H.T., peuvent être éventuellement remplacés par un produit fabriqué et distribué par la Société Du Pont de Nemours sous la désignation "Elvax 4320". Le mélange de matières plastiques permettant d'obtenir le produit plastique conforme à l'invention permet d'être utilisé à des températures extrêmes allant de -400C à + 1100C. Cette composition ne présente pas de fragilité à basse température tout en assurant une tenue suffisante sans contrainte à la température maximale. La température de mise en oeuvre du produit plastique conforme à l'invention est de l'ordre de 1400C. Le produit plastique conforme à l'invention présente une fluidité suffisante pour permettre l'enrobage sous une pression de l'ordre de 10 bars (basse pression) en épaisseur égale ou supérieure à 1 mm. Le produit plastique conforme à l'invention est résistant à l'eau et ne présente pas de bulles ni de porosité. Enfin, le produit plastique dont la composition est indiquée ci-dessus est d'un prix de revient extrêmement faible. REVENDICATIONS 1 ) Produit plastique constituant notamment un enrobage d'étanchéité et destiné à etre injecté en haute ou basse pression pour le surmoulage d'objets divers, produit caractérisé en ce qu'il présente la composition suivante - polyéthylène basse densité, grade 6 à 8 ou polyéthylène haute densité dans une proportion de 40 X à 60 X, - éthylène gazeux, - acétate de vinyle dans une proportion de 9 X à 17 X, - acide métacrylique dans une proportion de 0,4 X à 1 %, - et du B.H.T. (2,6 -Di-tert.-butyl-p-kresol) dans une proportion de 0,03 % à 0,05 X.